(57)【要約】【課題】高屈折率と低波長分散性とがバランス良く両立し、かつ加工性に優れ、さらには耐熱性が高く温度変化に強い回折光学素子を提供する。【解決手段】回折光学素子１は、第１の屈折率及び第１のアッベ数を有するシルセスキオキサン樹脂材料またはデンドリマー材料で構成され、その表面に回折格子４が形成された基材２と、第１の屈折率より小さい第２の屈折率及び第１のアッベ数より小さい第２のアッベ数を有するシリコーン樹脂材料で構成され、回折格子４が形成された基材２上に形成された保護膜３とを備える。【選択図】図１
2013069227.tif 000002
【特許請求の範囲】
【請求項１】
第１の屈折率及び第１のアッベ数を有するシルセスキオキサン樹脂材料またはデンドリマー材料で構成され、その表面に回折格子が形成された基材と、
前記第１の屈折率より小さい第２の屈折率、及び前記第１のアッベ数より小さい第２のアッベ数を有するシリコーン樹脂材料で構成され、前記回折格子が形成された基材上に形成された保護膜と、
を備えることを特徴とする回折光学素子。
【請求項２】
第２の屈折率及び第２のアッベ数を有するシリコーン樹脂材料で構成され、その表面に回折格子が形成された基材と、
前記第２の屈折率より大きい第１の屈折率、及び前記第２のアッベ数より大きい第１のアッベ数を有するシルセスキオキサン樹脂材料またはデンドリマー材料で構成され、前記回折格子が形成された基材上に形成された保護膜と、
を備えることを特徴とする回折光学素子。
【請求項３】
屈折率ｎ１を有する回折格子が表面に形成された第１の材料からなる基材と、
屈折率ｎ２を有し第２の材料からなる保護膜と、を備え、
前記第１の材料および第２の材料のいずれか一方がシリコーン樹脂材料で、他方がシルセスキオキサン樹脂材料またはデンドリマー材料であり、
前記屈折率ｎ１とｎ２との組み合わせが、波長４００〜７００ｎｍの光に対して、回折効率計算式ηｍ（λ）による１次回折効率（ｍ＝１）が８０％以上であり、前記回折格子の深さが３０μｍ以下となることを特徴とする回折光学素子。
【請求項４】
前記シルセスキオキサン樹脂材料またはデンドリマー材料は、屈折率ｎｄ＝約１．５２、アッベ数＝約５４を有し、前記シリコーン樹脂材料は、屈折率ｎｄ＝約１．５０、アッベ数＝３４．７を有したことを特徴とする請求項１乃至３記載の回折光学素子。
【請求項５】
請求項１乃至４記載の回折光学素子を備える撮像装置。
【請求項６】
請求項１乃至４記載の回折光学素子を備える照明装置。
【発明の詳細な説明】
【技術分野】
【０００１】
本発明は、回折現象を利用して光の集光または発散を行う回折光学素子（回折光学レンズ）ならびにこれを用いた撮像装置および照明装置に関する。
【背景技術】
【０００２】
近年、情報通信の高速化、各種電子機器の小型軽量化等を実現するためのキーテクノロジーとしてオプトエレクトロニクスが注目されており、これを実現するための光学材料の開発が急がれている。【０００３】
光学材料としては、従来、光学ガラス等の無機系材料が一般的に使用されている。しかし、無機系光学材料は加工が難しく、これを用いて微細化かつ複雑化が進む光学部品を大量かつ安価に生産することが困難であるという問題を潜在的に有する。【０００４】
一方、樹脂を中心とした有機系光学材料は、加工性に優れ生産コストの低減が可能であること、さらに軽量であることから、今後のオプトエレクトロニクス技術を支えていく材料として期待されており、近年開発が加速する傾向にある。【０００５】
有機系光学材料の課題のひとつとして、有機系光学材料単独で光学部品を形成する場合、屈折率が十分に高くない点、及び屈折率と波長分散性とのバランスが取れている材料が少ない点があげられる。有機系光学材料として最も用いられる樹脂材料のＤ線（波長５８９ｎｍ）における屈折率ｎｍＤと波長分散性を示すアッベ数νｍとは、おおむね下記（式１）を満足することが知られている（非特許文献１参照）。なお、Ｄ線とｄ線（波長５８７ｎｍ）については波長が非常に近いところから、各材料のＤ線における屈折率とｄ線における屈折率とはほぼ同傾向にあると考えてよい。【０００６】
１．６６−０．００４νｍ≦ｎｍＤ≦１．８−０．００５νｍ・・・（式１）【０００７】
樹脂の屈折率が十分に高くない点、及び屈折率と波長分散性とのバランスが取れている材料が少ない点は、例えば光学部品としてレンズを考えた場合、色収差や像面湾曲により十分な特性が得られないという問題を生じさせる。また、光学部品として光導波路を有する固体撮像素子を考えた場合、光導波路とその周辺材料との間で十分な屈折率差が得られず、その結果として集光効率が低下するという問題を生じさせる。 【０００８】
これらの課題を解決するため、例えば基材となる樹脂に対し無機系の微粒子を分散させ、高屈折率を有する有機系光学材料を調製し、この材料を用いて光学部品を構成することが検討されている。【０００９】
特許文献１には、高屈折率かつ低波長分散性を示す有機系光学材料からなる光学部品を得る方法として、メタクリル樹脂等の透明な基材樹脂に、アルミナや酸化イットリウム等の微粒子を分散させた樹脂組成物により光学部品を構成する方法が開示されている。【００１０】
また、特許文献２〜４には、一定以上の光学特性を有する熱可塑性樹脂に、酸化チタン又は酸化亜鉛の微粒子を分散させた熱可塑性樹脂組成物により光学部品を構成する方法が開示されている。【００１１】
また、特許文献５には、回折格子を設けたレンズ基体に樹脂からなる光学調整膜を設けた回折格子レンズが開示されている。特許文献５においては、回折格子が形成されたレンズ基体の表面上に、レンズ基体とは異なる屈折率および屈折率分散（refractive index dispersion）を有する光学材料からなる光学調整膜を設けることが開示されている。これによれば、回折格子が形成された基体の屈折率と、回折格子を覆うように形成された光学調整膜の屈折率とを特定の条件に設定することにより、回折効率の波長依存性を低減し、不要次数回折光を低減し、不要次数回折光によるフレアを抑制することができるとしている。
【先行技術文献】
【特許文献】
【００１２】
【特許文献１】特開２００１−１８３５０１号公報
【特許文献２】特開２００３−０７３５５９号公報
【特許文献３】特開２００３−０７３５６３号公報
【特許文献４】特開２００３−０７３５６４号公報
【特許文献５】特開平０９―１２７３２１号公報
【非特許文献】
【００１３】
【非特許文献１】井出文雄著、「季刊化学総説Ｎｏ．３９  透明ポリマーの屈折率制御」、日本化学会編、１９９８年１１月１０日発行、９頁図２）
【発明の概要】
【発明が解決しようとする課題】
【００１４】
しかしながら、特許文献１に開示されている方法においては、ｄ線（波長５８７ｎｍ）における屈折率（以下、「ｄ線屈折率」という）が１．７６のアルミナを基材樹脂に分散させるため、高屈折率の樹脂組成物を得ることは原理的に難しかった。なお、特許文献１には、アルミナ以外の無機微粒子を基材樹脂に分散させる方法も開示されているが、この場合においては、十分高いアッベ数、すなわち低い波長分散性を得るために、赤外線吸収染料等の異常分散物質をさらに分散させると記載されている。また、特許文献２〜４に開示されている方法においては、基材樹脂に分散させる無機微粒子として、波長分散性の高い酸化チタン（アッベ数１２）又は酸化亜鉛（アッベ数１２）を使用するため、高屈折率の樹脂組成物を得るために無機微粒子の分散比率を増加すると波長分散性が著しく増大し、高屈折率と低波長分散性とが両立した樹脂組成物を得ることは困難であった。【００１５】
さらに、価格が安い樹脂組成物のみで構成され、加工性の高い光学材料は、携帯電話や小型カメラ、車載カメラ、セキュリティカメラなどに用いられる回折格子レンズ、特に可視光の全波長域にわたって略均一な回折効率を有する白色回折レンズとして好適である。但し、このような白色回折レンズは、それを保持する部材を介して、他の電子部品、例えば撮像素子等とともに電子基板に実装され、そのままリフローはんだ可能であることを要求される場合がある。そうすれば、他の電子部品とともに、白色回折レンズも電子基板上に固定可能となる。そのためには、白色回折レンズ自身も、最高２００℃を超えるリフローはんだ炉の環境に耐えうるものが望ましい。【００１６】
しかしながら、特許文献１〜５に開示された樹脂組成物或いは構成では、このような高温環境に対応することが困難であった。【００１７】
本発明は、高屈折率と低波長分散性とがバランス良く両立し、かつ加工性に優れ、さらには耐熱性が高く温度変化に強い回折光学素子を提供することを目的とする。
【課題を解決するための手段】
【００１８】
本発明に係る回折光学素子は、上記目的を達成するために、第１の屈折率及び第１のアッベ数を有するシルセスキオキサン樹脂材料またはデンドリマー材料で構成され、その表面に回折格子が形成された基材と、第１の屈折率より小さい第２の屈折率、及び前記第１のアッベ数より小さい第２のアッベ数を有するシリコーン樹脂材料で構成され、回折格子が形成された基材上に形成された保護膜と、を備えるものである。
【発明の効果】
【００１９】
本発明の回折光学素子によれば、高屈折率かつ低波長分散性を有する樹脂材料と低屈折率かつ高波長分散性を有する樹脂材料とがバランス良く両立し、かつ加工性に優れ、さらには耐熱性が高く温度変化に強い回折光学素子を得ることができる。
【図面の簡単な説明】
【００２０】
【図１】本発明の第１実施形態に係る回折光学素子を用いた凸レンズを示す説明図
【図２】本発明の第１実施形態に係る樹脂材料のアッベ数と屈折率との関係を示すグラフ
【図３】本発明の第１実施形態の回折光学素子において回折格子を備えた基材の製造工程を示す説明図
【図４】本発明の第１実施形態の回折光学素子において回折格子が形成された基材上に保護膜を形成する工程を示す説明図
【図５】本発明の第１実施形態の回折光学素子の変形例を示す説明図
【図６】本発明の第２実施形態に係る回折光学素子を内蔵した撮像装置の斜視図
【図７】本発明の第２実施形態に係るカメラ部の内部構成を示す断面図
【図８】本発明の第３実施形態に係る照明装置を備えた内視鏡の全体構成図
【図９】本発明の第３実施形態に係る内視鏡の挿入部先端の内部構造を示す側面図
【図１０】本発明の第３実施形態に係る内視鏡の挿入部先端の内部構造を示す斜視図
【図１１】本発明の第３実施形態に係る内視鏡の挿入部先端の断面図
【図１２Ａ】本発明の第３実施形態に係る内視鏡の照明の態様を示す説明図
【図１２Ｂ】図１２Ａに示した照明の比較例を示す説明図
【図１３】回折による照明光の拡散効果の例を示す説明図
【発明を実施するための形態】
【００２１】
（第１実施形態）
以下、本発明の具体的な内容について図面を用いて説明する。
【００２２】
図１は本発明の第１実施形態に係る回折光学素子を用いた凸レンズ（回折光学レンズ）を示す説明図である。図１に示す凸レンズ１において、基材２はシルセスキオキサン樹脂材料で構成され、保護膜３は基材２上に接触し、シリコーン樹脂材料で構成される。回折格子（ブレーズ型回折格子）４は、基材２と保護膜３との界面において、基材２の中心に対して同心円状に形成されている。ＣＥは凸レンズ１の光軸である。
【００２３】
保護膜３は、基材２に設けられた回折格子４を物理的に保護する機能を有すると共に、光学調整膜としての機能も備える。即ち、回折格子４が形成された基材２の屈折率と、回折格子４を覆うように形成された保護膜３の屈折率とを適切に設定することにより、回折効率の波長依存性を低減すること等ができる。
【００２４】
また、図中の点線は回折格子４の断面における鋸歯状溝の上頂点又は下頂点を連結した線を示す（図５において同じ）。図１ではこれらの上下頂点の幅を非常に大きく描いているが、実際は数μｍから後述するように約３０μｍの範囲とされている（図３、図４、図５において同じ）。
【００２５】
ここでシルセスキオキサン樹脂とはケイ素上に有機置換基をひとつ有する有機ケイ素ポリマー（一般式ＲＳｉＯ１．５）を総称するものであり、当該樹脂材料については、例えば、東亜合成研究年報  ＴＲＥＮＤ  ２００４  第７号  ３７〜４１ページ  「シルセスキオキサン誘導体「ＳＱシリーズ」」（著者：  新製品開発研究所    田島  誠太郎  氏）に詳細に記載されている。なお、図１に示す凸レンズ１はレンズの光軸方向の片面のみを図示したものであるが、それと反対側にある図示しないレンズ面は、第１実施形態における回折格子４と保護膜３を持たず、通常の屈折力を有する非球面または球面状の凸または凹レンズ面を有するのが一般的である。もちろん、光軸方向の両主面に回折格子４が形成された構成としてもよい。
【００２６】
図２は、本発明の第１実施形態に係る樹脂材料のアッベ数と屈折率との関係を示すグラフである。図２において、横軸はアッベ数ν、縦軸は屈折率ｎｄである。
ここで、以下の直線Ａ，Ｂを定義する。
直線Ａ：ｎｄ＝−０．００６１ν＋１．８５０７
直線Ｂ：ｎｄ＝−０．０１４１ν＋１．９９４９
【００２７】
直線Ａは、後述する（式２）〜（式４）に基づくηｍ（λ）とｄの条件を満たすシルセスキオキサン樹脂材料におけるアッベ数νと屈折率ｎｄの組み合わせのうち、アッベ数を変えたときに屈折率ｎｄが最小となるポイントをプロットしたものであり、直線Ｂは、同様にシリコーン樹脂材料における屈折率ｎｄが最大となるポイントをプロットしたものである。
【００２８】
第１実施形態において、略直線Ａ上又は直線Ａよりも屈折率が大きい領域にあるシルセスキオキサン樹脂材料と、略直線Ｂ上又は直線Ｂよりも屈折率が小さい領域にあるシリコーン樹脂材料との組み合わせであれば、下記の（式２）および（式３）に示す回折効率計算式ηｍ（λ）による回折効率の平均値が８０％以上となる。そして、下記の（式３）に示すブレーズｄが３０μｍ以下となるものが存在する。
ηｍ（λ）＝［ｓｉｎ｛π（φ（λ）−ｍ）｝／｛π（φ（λ）−ｍ）｝］２      （式２）
φ（λ）＝｛ｄ＊｜ｎ１（λ）−ｎ２（λ）｜／λ｝                      （式３）
ｄ＝｜０．５８８／（ｎ１−ｎ２）｜                                    （式４）
【００２９】
ここでλは回折光学素子に入射する光の波長を示すもので、波長４００〜７００ｎｍの可視光である。また、（式２）の変数ｍは回折光の次数を示すものであり、１次回折光の場合はｍ＝１となる。なお、第１実施形態においては主に１次回折光の回折効率を確保することが目的であるため、ｍ＝１について回折効率を計算している。また、回折効率計算式ηｍ（λ）による一次回折効率を８０％以上必要としたのは、一般に撮像系レンズとして実用可能な回折効率がこの数値以上とされているからである。
【００３０】
また、（式４）における値「０．５８８」（μｍ）はｄ線の波長であり、可視光の中心波長として一般的に用いられるものである。第１実施形態の回折光学素子は可視光の全波長領域についてレンズ効果を得るものであるため、この波長を採用したが、回折光学素子の用途によっては、他の値を中心波長として採用しても良い。例えば、赤外光領域に重点的に用いられる場合は、その領域に最適な中心波長を採用すれば良い。
【００３１】
さて、図２において、△は現時点で入手可能なシルセスキオキサン樹脂材料について、□は現時点で入手可能なシリコーン樹脂材料の分布を示しているが、発明者らは、領域Ｃ及び領域Ｄに含まれるシルセスキオサン樹脂材料、シリコーン樹脂材料のなかでそれぞれ回折光学素子に最適な樹脂材料の組み合わせを見出した。それが、シルセスキオサン樹脂材料については点Ｅに位置するＳＱ１であり、シリコーン樹脂材料については点Ｆに位置するＳＣ４である。
【００３２】
第１実施形態で採用されるシルセスキオサン樹脂材料ＳＱ１は、図２に示す領域Ｃに対応するアッベ数及び屈折率を有し、例えば点Ｅのアッベ数及び屈折率を有する。また、シリコーン樹脂材料ＳＣ４は領域Ｄに対応するアッベ数及び屈折率を有し、例えば点Ｆのアッベ数及び屈折率を有する。
【００３３】
ＳＱ１は、例えば新日鐵住金化学製のシルプラス（登録商標。以下同じ）を用いることができる。第１実施形態においては、シルプラスとして屈折率ｎｄ：約１．５２、アッベ数：約５４を有する材料を採用している。なお、シルプラスは屈折率ｎｄ：１．５１〜１．５３、アッベ数：４４〜５４の範囲（図示するＳ１の範囲）で選択可能だが、上述した直線Ａとの関係（シルセスキオサン樹脂材料は、略直線Ａ上又は直線Ａよりも屈折率が大きい領域のものを選択する）において、商品化されている全ての材料を採用できるわけではない。
【００３４】
一方、シリコーン樹脂材料ＳＣ４は、例えばモメンティブ・パフォーマンス・マテリアル社製のＩＶＳ５０２２を用いることができる。第１実施形態においては、ＩＶＳ５０２２として、屈折率ｎｄ：１．５０、アッベ数：３４．７を有する材料を採用している。ＩＶＳ５０２２は屈折率ｎｄ：１．４１〜１．５３、アッベ数：３４．２〜５４の範囲（図示するＳ２の範囲）で選択可能だが、上述した直線Ｂとの関係（シリコーン樹脂材料は、略直線Ｂ上又は直線Ｂよりも屈折率が小さい領域のものを選択する）において、商品化されている全ての材料を採用できるわけではない。
【００３５】
ＳＱ１，ＳＣ４のアッベ数νと屈折率ｎｄの値を先に示した（式２）〜（式４）に代入し、波長４００〜７００ｎｍの可視光に対して１ｎｍ刻みで算出した回折効率ηｍ（λ）の平均値を計算すると、その回折効率の平均値は約９８％となり、この組み合わせが極めて高い回折効率を有することが分かる。
【００３６】
以下にＳＱ１とＳＣ４以外の組み合わせで回折光学レンズを構成した場合の特性について説明する。直線Ａの下側には、例えばＳＱ２〜ＳＱ７の位置に対応するアッベ数と屈折率を有するシルセスキオサン樹脂材料が存在し、直線Ｂの上側には、例えばＳＣ１〜ＳＣ３，ＳＣ５の位置に対応するアッベ数と屈折率を有するシリコーン樹脂材料が存在する。これらの中から適宜屈折率差を確保できる組み合わせを選択して回折光学レンズを構成したとしても、特定の波長領域において回折効率が低下する。即ち特定色（スペクトル）で収差が発生するため、いわゆる白色レンズとしては用いることができない。
【００３７】
また、領域Ｃにはシルセスキオキサン以外の樹脂材料が、領域Ｄにはシリコーン以外の樹脂材料が存在するが、これらの材料を用いて回折光学レンズを構成した場合は、一般に耐熱性に劣るため、リフローはんだのような高温環境には耐えることができない。
【００３８】
さて、（式４）によれば、ＳＱ１，ＳＣ４を組み合わせたときの光軸方向ＣＥにおける回折格子４の溝の深さｄは２９．４μｍとなることが分かる。
【００３９】
図３は、本発明の第１実施形態の凸レンズ１において回折格子４を備えた基材２の製造工程を示す説明図である。なお、図３では凸レンズ１の両面に回折格子形状が形成された構成について、その製造工程を示している（図４も同じ）。
【００４０】
まず、図３（ａ）に示すように、回折格子４の形状をかたどった型５１ａ，５１ｂを用意する。そして、図３（ｂ）に示すように、真空注入ノズル５２（図３（ａ）参照）から、型５１ａ，５１ｂに未硬化状態のシルセスキオキサン樹脂材料５３を流し入れて充填する。そして、図３（ｃ）に示すように、型５１ａ，５１ｂを外して、回折格子４が形成された面を含む基材２を形成する。なお、シルセスキオキサン樹脂からなる基材２を形成する工程は、型を用いた成形プロセスに限定されず、例えばレーザ加工等によって回折格子４とすべき部分に溝を形成する工程を含んでいてもよい。
【００４１】
図４は、本発明の第１実施形態の凸レンズ１において回折格子４が形成された基材２上に保護膜３を形成する工程を示す説明図である。
【００４２】
まず、図４（ａ）に示すように、真空注液ノズル４２，４３を備えた気密容器４１の内部に基材２を設置し、気密容器４１の内部を減圧する。気密容器４１内の圧力は、真空蒸着やＣＶＤ等の真空プロセスで求められるほど低くする必要はない。例えば、１Ｐａから５０００Ｐａ程度の圧力で十分に効果が得られ、１００Ｐａ以下が好ましい。
【００４３】
次に、図４（ｂ）に示すように、減圧された気密容器４１内において、真空注液ノズル４２から、シリコーン樹脂材料からなる保護膜３を形成するための塗液（シリコーン樹脂材料を含む溶媒）を基材２の回折格子４の形状が形成された面に塗布する。そして、気密容器４１内の圧力を減圧前の圧力に戻すことによって、塗液内から気泡を除去して回折格子４の形状の微細部分に塗液を隙間なく密着させ、回折格子４の全体を覆うように保護膜３を形成する。次に、図４（ｃ）に示すように、基材２を反転させて、気密容器４１の内部を減圧し、真空注液ノズル４２から、シリコーン樹脂材料からなる保護膜３を形成するための塗液（シリコーン樹脂材料と溶媒の混合物）を基材２の回折格子４の形状が形成された面に塗布する。そして気密容器４１内の圧力を上げて、保護膜３を形成する。
【００４４】
その後、気密容器４１から基材２に保護膜３が形成された凸レンズ１を取り出し、塗液中の溶媒を除去する硬化処理によって保護膜３を備えた凸レンズ１が完成する。なお、硬化処理は、光硬化、熱硬化、乾燥処理等で行うことができる。
【００４５】
さて、このような製造工程で製造される基材２において、回折格子４の溝が３０μｍ以上の深さになると、光の入出射方向（光軸ＣＥ）と平行な面より漏れ出す光が多くなり（図１参照）、結像に寄与しない不要光の発生要因となる。このため、回折格子４の溝の深さは３０μｍより小さくするのが望ましい。その点で、上述した回折格子４の溝の深さｄ＝２９．４μｍの値は、回折格子４の性能を発揮させる観点では限界に近いものである。
【００４６】
ちなみに、上述した樹脂材料の組み合わせにおいて、屈折率が高い側の樹脂材料として屈折率ｎｄ＝１．５２のシルセスキオサン樹脂を採用する前提では、低い側（シリコーン樹脂材料）の屈折率ｎｄが１．５０より小さいと、回折格子４の溝の深さｄは３０μｍより大きくなる。従って、この屈折率ｎｄ＝１．５０は、第１実施形態において採用される樹脂材料が有する屈折率の実質的な下限と考えて良い。言い換えれば、いずれの樹脂材料も、少なくとも屈折率ｎｄ＝１．５０以上を有することが必要となる。
【００４７】
以降、図２に戻って説明を続ける。図２における直線Ａと直線Ｂは、点Ｑ(ν,ｎｄ)＝（１８．０２５，１．７４１）において交差する。点Ｑでは屈折率を始めとする両者の樹脂材料の特性が同一であることを意味する。しかしながら、両者の樹脂材料の特性が同じであれば、仮に図１に示すような構成を取ったとしても、高屈折率かつ低波長分散性を確保することはできない。それは同一の樹脂材料のみで構成された通常の屈折力を有するレンズと何ら変わらないからである。従って、この点(ν,ｎｄ)＝（１８．０２５，１．７４１）が、図２に示す直線Ａおよび直線Ｂにとっての右端側の境界値となる。
【００４８】
そして本発明に係る回折光学素子は、上記したように、領域Ｃに存在するシルセスキオキサン樹脂材料と領域Ｄに存在するシリコーン樹脂材料とを組み合わせて構成することに加え、実質的には以下の条件を満たすことが必要となる。すなわち、領域Ｃに存在するシルセスキオキサン樹脂材料においては、
アッベ数ν＞１８．０２５（式５）
となる領域にあることがさらに必要であり、
領域Ｄに存在するシリコーン樹脂材料においては、
屈折率ｎｄ＜１．７４１（式６）
となる領域にあることがさらに必要である。
【００４９】
ちなみに、上述の点Ｅ（ＳＱ１）と点Ｆ（ＳＣ４）の組み合わせは、これ自体で十分に高い回折効率を有している。そのため、例えば従来技術に開示されている二酸化ジルコニアのようなナノメートルサイズの無機微粒子材料を保護膜に分散させて回折効率を稼ぐ必要が無いので、無機微粒子材料の凝集や保護膜の白濁等の不具合も発生しない。また、無機微粒子材料の添加による基材２及び保護膜３間の接着力の低下を防ぐ事が可能となる。
【００５０】
さらに、ガラス転移温度Ｔｇはシリコーン樹脂材料では２００℃以上、シルセスキオキサン樹脂材料では３００℃以上であり、また、熱膨張係数はシリコーン樹脂材料では２．８×１０−４、シルセスキオキサン樹脂材料では０．９〜１．１×１０−４とされている。このように両者ともにガラス転移温度Ｔｇが高く、かつ熱膨張係数はいずれも１０−４オーダーと小さいことから、熱による材料そのものの変形や、材料間の熱膨張率の差によって基材２から保護膜３が剥離するようなこともなくリフローによる実装が可能となり、生産効率が上がる。さらに、保存温度が飛躍的に向上する。そして、これらはいずれも加工性の高い樹脂材料なので、上述のように金型を用いた製造工程により安価にかつ短期間で大量に製造可能である。
【００５１】
以上、第１実施形態では、基材２をシルセスキオキサン樹脂材料とし、保護膜３をシリコーン樹脂材料とした凸レンズ１について説明した。この構成においては、高屈折率（屈折率ｎｄが大きく、かつアッベ数νも大きい）かつ低波長分散性（アッベ数が大きい）を有する第１の樹脂材料（シルセスキオキサン樹脂材料）と低屈折率（第１の樹脂材料に対して相対的に屈折率が小さく、かつアッベ数も小さい）かつ高波長分散性（第１の樹脂材料に対して相対的にアッベ数が小さい）を有する第２の樹脂材料（シリコーン樹脂材料）とがバランス良く両立して、高性能の凸レンズを実現することができる。
【００５２】
このように、第１実施形態の回折光学素子は、第１の屈折率（例えばｎｄ＝１．５２）及び第１のアッベ数（例えばν＝５４）を有するシルセスキオキサン樹脂材料で構成され、その表面に回折格子４が形成された基材２と、第１の屈折率より小さい第２の屈折率（例えばｎｄ＝１．５０）、及び第１のアッベ数より小さい第２のアッベ数（例えばν＝３４．７）を有するシリコーン樹脂材料で構成され、回折格子４が形成された基材２上に形成された保護膜３と、を備えている。
【００５３】
図５は、本発明の第１実施形態の回折光学素子の変形例を示す説明図である。本発明は上述した凸レンズ１に限らず応用することができる。図５（ａ）は基材１２をシルセスキオキサン樹脂材料とし、保護膜１３をシリコーン樹脂材料とした凹レンズ１１を示し、図５（ｂ）は、基材２２をシリコーン樹脂材料とし保護膜２３をシルセスキオキサン樹脂材料とした凸レンズ２１を示し、図５（ｃ）は基材３２をシリコーン樹脂材料とし保護膜３３をシルセスキオキサン樹脂材料とした凹レンズ３１を示している。
【００５４】
このように、第１実施形態の回折光学素子の変形例は、第２の屈折率（例えばｎｄ＝１．５０）及び第２のアッベ数（例えばν＝３４．７）を有するシリコーン樹脂材料で構成され、その表面に回折格子４が形成された基材２と、第２の屈折率より大きい第１の屈折率（例えばｎｄ＝１．５２）、及び第２のアッベ数より大きい第１のアッベ数（例えばν＝５４）を有するシルセスキオキサン樹脂材料で構成され、回折格子４が形成された基材２上に形成された保護膜３と、を備えるものを含む（図５（ｂ），（ｃ）を参照）。
【００５５】
以上説明したように、本発明に係る回折光学素子は、凸レンズのみならず凹レンズとしてもよく、基材・保護膜それぞれを構成する樹脂材料を入れ替えたりしても良い。ただし一般に、重合前のモノマー粘性が高いシルセスキオキサン樹脂材料を基材とし、相対的に重合前のモノマー粘性の低いシリコーン樹脂材料を保護膜としたほうが、加工性はより良好である。なお、基材２と保護膜３のどちらをシルセスキオキサン樹脂材料とし他方をシリコーン樹脂材料とするかによって、回折格子４（１４，２４，３４）の溝の形状は異なる。それは２つの材料の屈折率とアッベ数が異なるためである。
【００５６】
（第１実施形態の変形例）
次に、本発明の第１実施形態の変形例による回折光学素子について説明する。この変形例では、上述のレンズを構成する材料として、シルセスキオキサン樹脂材料の代わりにデンドリマー材料を用いる点において第１実施形態の場合とは異なる。なお、変形例について、以下で特に言及しない事項については第１実施形態の場合と同様とする。
【００５７】
デンドリマー材料としては、所望の特性（屈折率、アッベ数等）を実現可能な周知の材料を選択することができる。そのような材料として、例えば、特開平１１−６０５４０に開示のように、複数のカルボキシル基を有する芳香族化合物を中心成分とし、１個の水酸基と２個のカルボキシル基とを有する芳香族化合物を枝成分とした次の一般式で表される芳香族エステル（メタ）アクリレートデンドリマー、及びこれと重合開始剤とを必須成分として含む硬化性樹脂組成物が挙げられる。
【００５８】
【化１】
2013069227.tif 000003
ただし、ｍは１〜１０の繰り返し数を示し、ｎは３〜６の整数を示す。
【００５９】
ここで、中心部分Ｘは炭素数６〜２０の多価カルボン酸又はその誘導体から生じる芳香族残基であり、好ましくは次に示すような母核を有する芳香族化合物等から生じる芳香族残基である。
【００６０】
【化２】
2013069227.tif 000004
【００６１】
また、Ｙはアクリル基又はメタクリル基を有する炭素数６〜２０の有機基を示し、次の一般式で示される。
（ＣＨ２＝ＣＲ−ＣＯＯ）ｎ−Ｑ−Ｏ−
ここで、Ｑは炭素数１〜１７の炭化水素基、Ｒは水素又はメチル基を示し、ｎは１〜５の整数である。
【００６２】
また、Ｚは直接結合又は炭素数６〜２０の芳香族残基を示し、好ましくは次に示すものである。
【００６３】
【化３】
2013069227.tif 000005
【００６４】
このような芳香族エステル（メタ）アクリレートデンドリマーを用いることにより、屈折率ｎｄを１．５２５〜１．６２０の範囲とし、アッベ数νを５４〜２６の範囲とする樹脂材料を実現することが可能となる。市場で入手可能な樹脂材料としては、例えば、新日鐵住金化学製のＥＳＤＲＩＭＥＲ（登録商標）Ｌｓｅｒｉｅｓ（（ｎｄ，ν）＝(1.525, 54)、 (1.582, 33)、 (1.602, 29)、 (1.620, 26)）があり、特に、屈折率ｎｄ：約１．５２５、アッベ数ν：約５４の樹脂は、上述の図２の点Ｅにおけるシルセスキオサン樹脂材料（ＳＱ１）と同等の特性を有する。また、この樹脂材料は耐熱性にも優れ、リフローはんだのような高温環境にも適用可能である。
【００６５】
（第２実施形態）
図６は、本発明の第２実施形態に係る回折光学素子を内蔵した撮像装置１００の斜視図であり、図７は、本発明の第２実施形態に係るカメラ部１０３の内部構成を示す断面図である。以降、図６、図７を用いて本発明の第２実施形態の撮像装置について詳細に説明する。
【００６６】
第２実施形態に係る撮像装置１００は、被写体（ここでは、略六角錐形の立体物）１０２を撮像するものである。撮像により取得した複数の画像データは例えばプロジェクタ等に表示され、または図示しないＰＣ(Personal Computer)等に転送されて画像加工用途に利用される。
【００６７】
撮像装置１００は、例えば、書画カメラや最近急速に普及が進んでいるいわゆる「自炊」用のスキャナとしての使用に好適である。また、本発明に係る回折光学素子は周辺部の解像度劣化が小さいことから、例えば監視カメラにおいて可動部を省いた、いわゆる全周囲カメラとしての応用が可能である。更に、小型化と性能向上が両立するため、携帯電話用、車載用、医療用のカメラとしても好適である。
【００６８】
図６に示すように、撮像装置１００は、被写体１０２を撮像するカメラ部１０３と、このカメラ部１０３を保持するアーム１０４を有するスタンド部１０５とを備える。スタンド部１０５は、ユーザが撮像の操作指示等を行うための複数の操作ボタン１０６を有している。また、撮像装置１００は、図示しない通信制御部および外部インターフェースによって画像処理装置との間で画像データや各種制御信号を送受信可能である。
【００６９】
図７に示すように、カメラ部１０３の内部には、ＣＭＯＳ(Complementary Metal Oxide Semiconductor)やＣＣＤ(Charge Coupled Device Image Sensor)等からなるイメージセンサ７２、イメージセンサ７２により検出された情報から被写体像を形成する演算回路７３が設けられている。また、イメージセンサ７２の上方（図７は図６に対して天地が反転している）には、第１実施形態で詳細に説明した構成から選ばれた１つの形態に係る凸レンズ１を含む光学系７１が設けられている。なお、光学系７１の構成は、ここに示したものに限らず、より収差を低減させるために他のレンズを追加した構成や、ズーム光学系等、撮像装置１００に必要とされる光学特性に応じて種々の変更が可能である。
【００７０】
当該光学系では、光軸ＣＥが上下方向に沿って配置されており、被写体１０２からの光は、光学系７１で集光され、イメージセンサ７２の受光面に結像される。そして、イメージセンサ７２で受光された光が電気信号に変換され、演算回路７３でカラー合成等の処理がなされ、適当な表示手段を接続することにより、画像として表示される。
【００７１】
従来、カラー画像用途の撮像素子として、各画素にベイヤー配列等の特定の規則で緑、赤、青の色フィルタを配列し、隣接する画素による演算でカラー画像を得るものが知られている。
【００７２】
このようなカラー画像を得る場合には、少なくとも２〜３枚の非球面レンズを光軸上に配列した光学系を用いるのが一般的であった。これは、１枚の非球面レンズでは色収差、すなわち波長による集光特性のずれを解消することができないため、解像度の高いカラー画像を得ることが困難となるためである。
【００７３】
一方、第２実施形態の撮像装置１００では、屈折作用に加えて、回折作用をも合わせ持つ１枚のレンズからなる光学系７１を用いているため、１枚のレンズで高い解像度を有するカラー画像を得ることが可能である。
【００７４】
したがって、第２実施形態の撮像装置１００は、薄型及び小型化が可能になるとともに、光学系７１に含まれるレンズ枚数を削減できるため各レンズの位置決め調整工程が簡略化し、生産性、経済性に優れる撮像装置１００とすることができる。
【００７５】
なお、第２実施形態では、１枚のレンズで構成した撮像装置１００を説明したが、複数枚のレンズからなる光学系の一部に、本発明の回折光学素子を組み入れた撮像装置としてもよい。この場合は、レンズ枚数を削減できるので有用である。
【００７６】
また、複数レンズからなる撮像レンズ系の１面に、一般的な回折格子４の形状を形成し、色収差を低減することが最近行われている。その場合、不要な回折光によるフレアやゴーストが発生しないように回折輪帯数は多くしないようにしているが、周辺に比べて輝度の高い被写体を撮影する場合には、本発明に係る回折光学素子を組み入れると、フレアやゴーストが発生せず有用である。
【００７７】
また、第２実施形態では、一対のレンズ及びイメージセンサ７２からなる撮像装置１００を例に説明したが、これを複数対、あるいは並列に配置した複眼型撮像装置としてもよい。この場合は複数画像を合成処理できる演算回路７３を用いればよい。
【００７８】
（第３実施形態）
図８は本発明の第３実施形態に係る照明装置を備えた内視鏡の全体構成図であり、図９及び図１０はそれぞれ内視鏡の挿入部先端の内部構造を示す側面図及び斜視図であり、図１１は内視鏡の挿入部先端の断面図である。図９では内視鏡の外筒を切断することにより、図１０では内視鏡の外筒の一部を取り外すことにより内部構造を示している。なお、第３実施形態について、以下で特に言及しない事項については上述の第１実施形態およびその変形例の場合と同様とする。
【００７９】
図８に示すように、内視鏡２０１は、医療用として用いられる軟性鏡であり、照明用の光源等（図示せず）が内蔵された本体部２０２と、この本体部２０２から前方に延設され、観察対象の内部に挿入される挿入部２０３とから主として構成される。内視鏡２０１は、周知の機能を有するビデオプロセッサ２０４との間で電力受給や各種信号（映像信号、制御信号など）の送受信が可能である。挿入部２０３は、小径（ここでは、約１．８ｍｍ）の円形断面を有しており、本体部２０２に後端が接続された可撓性の軟性部２１１と、この軟性部２１１の前端に連なり先端部を形成する高剛性の硬性部２１２とを有している。
【００８０】
図９及び図１０に示すように、内視鏡２０１の先端側では、軟性外筒２１３の先端が硬性外筒２１４の後部開口に嵌め込まれている。また、硬性外筒２１４の前側には撮像ユニットホルダ２２１が嵌め込まれており、撮像ユニットホルダ２２１の前側には、後述するレンズユニット２３１を介して透光性の材料（光学材料）からなる円環状の先端カバー（回折光学素子）２２２が取り付けられている。撮像ユニットホルダ２２１の前側は、硬性外筒２１４から前方に突出しており、この突出部位の外周には固定リング２２６が嵌め込まれている。固定リング２２６は、撮像ユニットホルダ２２１の外周に嵌め込まれた状態で硬性外筒２１４の前側の端面に固着されている。
【００８１】
撮像ユニット２２５は、観察部位の撮像に供されるものであり、対物光学系をなすレンズユニット２３１と、このレンズユニット２３１の後側に配置され、レンズからの光が受光面に結像されるイメージセンサ２３２と、このイメージセンサ２３２の後面側に折り畳まれた状態で接続された平型のフレキシブルケーブル２３３とを有している。レンズユニット２３１の後側は撮像ユニットホルダ２２１に嵌め込まれている。
【００８２】
図１１に示すように、先端カバー２２２は、挿入部２０３におけるＲ面取り部を形成する先端側の前面２２２ａと、その後側（硬性外筒２１４側）に位置する後面２２２ｂとを有している。前面２２２ａは、環状の面取り面をなす。後面２２２ｂは、挿入部２０３の軸に直交すると共に、前面２２２ａの外周縁に連なる環状平面をなす。
【００８３】
フレキシブルケーブル２３３の後部には、撮像ユニット２２５と本体部２０２（図８参照）との間の電力および各種信号の伝送に供される電力・信号用ケーブル２４１（ここでは、４芯同軸ケーブル）の先端側が接続されている。
【００８４】
また、内視鏡２０１には、観察対象を照らすための照明装置２５０が設けられおり、この照明装置２５０は、上述の本体部２０２内の光源（ここでは、白色ＬＥＤ）と、この光源からの光を挿入部２０３の先端に導く複数（ここでは、４本）の光伝送用ケーブル（光伝送路）２４２と、この光伝送用ケーブル２４２から出射された光を拡散する先端カバー２２２とから主として構成される。各光伝送用ケーブル２４２は、複数の小径の光ファイバＦが束ねられた構成を有している。各光伝送用ケーブル２４２の先端部は、金属管２４３によって被覆されており、撮像ユニットホルダ２２１の外周に設けられた保持溝２４４（図１０参照）によって保持されている。各光伝送用ケーブル２４２の出射端２４２ａは、先端カバー２２２の後面２２２ｂと対向するように配置することができるが、ここでは、出射端２４２ａは先端カバー２２２内に埋没している（より詳細には、後述する第２層２５２を構成するシリコーン樹脂材料が金属管２４３および保持溝２４４（図１０）の先端側まで充填されている。）。出射端２４２ａからの出射光は、所定の出射角（ここでは、１２０°）で出射された後、照明用レンズとして機能する先端カバー２２２内を通ってＲ面取りされた前面２２２ａから挿入部２０３の前方に出射される。
【００８５】
図１２は内視鏡の照明の態様を示す説明図であり、先端カバー２２２の模式的な断面を示している。図１２Ａは、先端カバー２２２において、デンドリマー材料からなる第１層２５１とシリコーン樹脂材料からなる第２層２５２との界面２５３に回折格子（ブレーズ型回折格子）２５４を形成した例を示しており、図１２Ｂは、先端カバー２２２をシリコーン樹脂材料のみで形成した比較例（回折格子なし）を示している。
【００８６】
図１２Ｂに示す比較例において、光ファイバＦから前方に所定の照射角度をもって出射された光は、先端カバー２２２の後面２２２ｂ側から入射し、Ｒ面である前面２２２ａでの屈折により挿入部２０３の中心軸側に集光される傾向にある。つまり、先端カバー２２２は凸レンズとして機能し、これにより、内視鏡２０１の照明領域は、イメージセンサ２３２の撮像範囲の全域をカバーできずに照明領域の周辺に観察不能な領域が生じ得る。
【００８７】
照明装置２５０では、図１２Ａに示すように、第１実施形態の基材２に概ね対応する第１層２５１が、後面２２２ｂを含む先端カバー２２２の環状の後部（入射部）を構成する。また、第１実施形態の保護膜３に概ね対応する第２層２５２は、前面２２２ａを含む先端カバー２２２の環状の前部（出射部）を構成する。界面２５３は、光ファイバＦの光軸に直交する環状面からなり、光伝送用ケーブル２４２に対向する径方向中央には環状凹部２５５が設けられている。環状凹部２５５は、後方（光伝送用ケーブル２４２側）に向けて凹んだ円弧面を有する。
【００８８】
先端カバー２２２の後面２２２ｂ側から入射した光ファイバＦからの光は、第１層２５１と第２層２５２との界面２５３における回折格子２５４および環状凹部２５５の作用によって径方向に広がるように拡散する。つまり、先端カバー２２２の界面２５３（特に、環状凹部２５５）は凹レンズとして機能し、これにより、内視鏡２０１の照明領域は、図１２Ｂの場合と比べてより外側に広がり、撮像範囲において観察不能な領域を減少させることが可能となる。したがって、光伝送用ケーブル２４２の出射端２４２ａ（図１１参照）を挿入部先端のＲ面の背後（後面側）に配置してＲ面から照明光を出射させる構成においても、Ｒ面からの出射光が内視鏡の中心側に偏ることが防止され、照射領域（観察領域）の縮小が回避される。また、回折で生じる色収差が補正され、良好な白色色度を有する広範囲な照明を実現できる。
【００８９】
なお、先端カバー２２２における界面２５３の形状および配置は、図１２Ａに示したものに限らず、種々の変更が可能である。例えば、図１２Ａ中の２点鎖線で示すように、断面における界面２５３全体を円弧状とする構成も可能である。同様に、回折格子２５４の構造についても種々の変更が可能である。
【００９０】
図１３は回折による照明光の拡散効果の例を示す説明図である。ここでは、ＬＥＤ素子２６１からの白色光を光学材料からなる拡散レンズ（回折光学素子）２６２を介してスクリーン面Ｓに照射した場合（光軸Ｃの上側のみ）を示している。拡散レンズ２６２は、互いに平行に配置された平坦な入射面（回折面）２６２ａおよび出射面２６２ｂを有し、入射面２６２ａには所定のピッチ（ここでは、１７μｍ）で回折格子２６３が環状に設けられている。入射面２６２ａと出射面２６２ｂとの距離（拡散レンズ２６２の厚み）Ｌ２は１０ｍｍ、ＬＥＤ素子２６１と拡散レンズ２６２の入射面２６２ａとの距離Ｌ１は５ｍｍ、拡散レンズ２６２の出射面２６２ｂとスクリーン面Ｓとの距離Ｌ３は２０ｍｍにそれぞれ設定されている。
【００９１】
ＬＥＤ素子２６１から出射された光２６５は、ランバーシアンの光強度分布を示すが、拡散レンズ２６２（特に、入射面２６２ａでの回折）により拡散されて外側（ここでは、スクリーン面Ｓの上方）に広がる。これにより、スクリーン面Ｓ上における拡散角度は７５°程度となり、スクリーン面Ｓの中心（ＬＥＤ素子２６１の光軸Ｃの位置）から照明領域の上端までの距離Ｌ４は１００ｍｍ程度となる。なお、回折格子２６３では、光２６５の波長毎に異なる角度の回折光が生じるが、上述のようなシルセスキオキサン樹脂材料またはデンドリマー材料と、シリコーン樹脂材料とで拡散レンズ２６２を構成することにより、均一かつ広範囲な照明が可能となる。
【００９２】
以上で具体的実施形態の説明を終えるが、当業者であれば容易に理解できるように、本発明は上記実施形態や変形例に限定されることなく幅広く変形実施することができる。本出願のパリ条約に基づく優先権主張の基礎出願の全内容及び本出願中で引用された従来技術の全内容は、それに言及したことをもって本願明細書の一部とする。
【産業上の利用可能性】
【００９３】
以上のように本発明の回折光学素子は、高屈折率かつ低波長分散性を有する樹脂材料と低屈折率かつ高波長分散性を有する樹脂材料とがバランス良く両立し、かつ加工性に優れ、さらには耐熱性が高く温度変化に強いところから、例えばカメラ用のレンズや、固体撮像素子と組み合わせたカメラモジュール、書画カメラ、全周囲カメラ（監視カメラ）、携帯電話装置、内視鏡などへの利用が可能である。
【符号の説明】
【００９４】
１，２１  凸レンズ（回折光学素子）
２，１２，２２，３２    基材
３，１３，２３，３３    保護膜
４，１４，２４，３４    回折格子
１１，３１  凹レンズ（回折光学素子）
７１  光学系
７２  イメージセンサ（撮像素子）
７３  演算回路
１００  撮像装置
１０３  カメラ部
２０１  内視鏡
２２２  先端カバー（回折光学素子）
２５０  照明装置
【図１】
2013069227.tif 000006
【図２】
2013069227.tif 000007
【図３】
2013069227.tif 000008
【図４】
2013069227.tif 000009
【図５】
2013069227.tif 000010
【図６】
2013069227.tif 000011
【図７】
2013069227.tif 000012
【図８】
2013069227.tif 000013
【図９】
2013069227.tif 000014
【図１０】
2013069227.tif 000015
【図１１】
2013069227.tif 000016
【図１２Ａ】
2013069227.tif 000017
【図１２Ｂ】
2013069227.tif 000018
【図１３】
2013069227.tif 000019
【国際調査報告】
2013069227.tif 000020
2013069227.tif 000021
2013069227.tif 000022
2013069227.tif 000023